(57)【特許請求の範囲】
【請求項１】
シリコンを含む材料を位相シフト層もしくは遮光層に用いるフォトマスクブランクの製造方法において、
フォトマスク用石英基板に対してスパッタリング又はＣＶＤ法により遮光層もしくは位相シフト層もしくはその両方を成膜する成膜工程と、次いでイオン注入法により不純物を前記材料にドープする工程と、次いで熱処理工程とから成り、
前記ドープする工程では、加速エネルギーが１０ｋｅＶ以上２００ｋｅＶ以下でかつ単位面積当たりのイオン注入量が１０の７乗atoms/cm２以上１０の１７乗atoms/cm２以下の範囲にして前記不純物としてリン（Ｐ）及びヒ素（Ａｓ）を含む第１５族元素をイオン注入法により前記材料にドープし、
前記熱処理工程では、８００度〜１３００度の範囲で熱処理し、前記材料にドーピングされた前記不純物を電気的に活性化する、
ことを特徴とするフォトマスクブランクの製造方法。
【発明の詳細な説明】
【技術分野】
【０００１】
本発明は、フォトマスクパターン形成のためのドライエッチング処理において、エッチングマスク材料のエッチングレートを従来よりも向上させたフォトマスクブランクの製造方法に関する。
【背景技術】
【０００２】
近年、大規模集積回路（LSI）等の半導体デバイスの高集積化に伴って、回路パターンのさらなる微細化が進んでいる。このような微細な回路パターンを実現するためには、回路を構成する配線パターンやコンタクトホールパターンの細線化が要求される。これらのパターニングは、フォトマスクを用いた光リソグラフィにより形成されるため、原版となるフォトマスクパターンを微細かつ高精度で形成する技術が求められることになる。
【０００３】
半導体デバイス製造における光リソグラフィは、通常、ステッパーやスキャナーと呼ばれる露光装置を用いて、フォトマスクパターンを４分の１にして縮小投影し、半導体デバイスへパターン転写するのが一般的であり、そのときのフォトマスクのパターンサイズは、半導体デバイスパターンの４倍程度の大きさである。
【０００４】
しかしながら、近年の光リソグラフィで転写される回路パターンのサイズは、露光波長（先端の露光装置で波長193nm）以下のサイズとなっており、露光の際に生じる光の干渉や回折、収差などの影響で、フォトマスクパターン通りの形状を半導体基板上のレジスト膜に転写することは困難であった。
【０００５】
このため、実際の半導体デバイスパターンよりも複雑な形状のフォトマスクパターン（いわゆるＯＰＣパターン）や、半導体デバイスに直接転写されることのない微細な補助パターン（例えばSRAF: Sub Resolution Assist Feature）などが必要とされる。これにより、実際には、フォトマスクパターンは、半導体パターンと同等もしくはそれ以上の、高いパターン加工精度と解像性が求められる。
【０００６】
半導体デバイスの元となるフォトマスクの製造方法としては、大きく分けて、バイナリー型フォトマスクと、ハーフトーン型位相シフトフォトマスクが存在する。
【０００７】
従来構造のバイナリー型フォトマスクの作製方法には非特許文献１に示されるようなものが知られている。この作製方法は次の通りの手順でフォトマスクが作られる。先ず、透明基板上にＣｒなどの遮光層が設けられたフォトマスクブランク上に電子線レジスト膜を塗布し、このレジスト膜に電子ビームでパターンを描画し、これを現像処理によりレジストパターンを得る。次いで、このレジストパターンをエッチングマスクとして、ドライエッチング加工により遮光部と透光部からなるフォトマスクパターンを形成する。
【０００８】
ところで、近年では、マスクパターンの微細化に伴い、レジストを薄膜化することでレジストパターンの解像性を向上させる必要が出てきた。しかし、上記の従来構造のバイナリー型フォトマスクの作製方法では、遮光層とレジストのドライエッチング選択比（遮光層のエッチング速度÷レジストのエッチング速度）が小さいために、レジストの薄膜化には限界がある。これを解決するために、特許文献１に示されるように、新しい構造のバイナリー型フォトマスクが提案されている。これは、遮光層は従来のＣｒではなくＭｏＳｉを主材料としており、レジストと遮光層の間に遮光層とは異なる無機材料（Ｃｒ系材料）からなる薄い層を設けたものである。
【０００９】
このタイプのバイナリー型フォトマスクの作製方法は次の通りの手順でフォトマスクが作られる。先ず、透明基板上に互いに異なる無機材料からなる上層膜と下層膜（遮光層）が設けられたフォトマスクブランク上に、電子線レジスト膜を塗布し、このレジスト膜に電子ビームでパターンを描画し、これを現像してレジストパターンを得る。次いで、このレジストパターンをエッチングマスクとして、ドライエッチング加工により上層膜のパターニングがなされる。次いで、パターニングされた上層膜を、エッチングマスクとして、ドライエッチング加工により下層膜（遮光層）のパターニングがなされる。最後に、残った上層膜を剥離して、遮光部と透光部からなるフォトマスクパターンを得るようにしたものである。
【００１０】
この作製方法によれば、上層膜と下層膜（遮光層）の材料が異なるため、下層膜のドライエッチングにおける下層膜と上層膜のドライエッチング選択比（下層膜のエッチング速度÷レジストのエッチング速度）が非常に大きくなるから、上層膜を十分に薄くすることが可能となる。また、上層膜が薄くできるようになるので、レジストをエッチングマスクとして上層膜をドライエッチング加工する際に、レジスト膜も十分に薄くすることが可能となる。従って、レジストパターンの解像性が大幅に改善でき、結果として、フォトマスクパターンの解像性や寸法精度が大幅に改善できるようになる。
【００１１】
一方、ハーフトーン型位相シフトフォトマスクの作製方法は、上述した上層膜と下層膜を有する新しい構造のバイナリー型フォトマスクの作り方と基本的な作成手順は同じである。その理由は、レジスト膜、上層膜、下層膜、透明基板という基本構造（材料の順序など）が同じであるからである。ただし、各層の組成や膜厚などは異なるために加工条件（ガス種、圧力、電力など）は、ブランクに合わせて最適化する必要がある。
【００１２】
さて、マスクパターンの微細化に伴い、ドライエッチング加工における技術的な問題が生じている。レジストパターンをエッチングマスクにして上層膜をドライエッチング加工でパターニングする際や、上層膜をエッチングマスクにして下層膜をドライエッチング加工でパターニングする際に、微細な開口部ほどドライエッチング加工がされにくくなるマイクロローディング現象が発生してしまう（非特許文献２参照）。
【００１３】
このマイクロローディング現象が発生する理由は、微細な開口部ほど、あるいは高アスペクト比の開口部ほど、エッチャントとなるラジカルが開口部の底に到達し難くなるためにエッチング速度が低下することにある。言い方を変えれば、微細開口部と大開口部のエッチング速度に差が生じる現象である。このマイクロローディング現象の発生によって、寸法リニアリティが低下し、フォトマスクの寸法精度の低下が生じてしまう。
【００１４】
一般に、モリブデンシリコン（ＭｏＳｉ）、シリコン酸化膜/窒化膜、シリコン単体などのシリコン系材料のエッチングでは、ＣＦ４、Ｃ２Ｆ６、Ｃ４Ｆ８、ＣＨＦ３、ＳＦ６などのフッ素系ガスやＣＬ２、ＨＣＬ、ＢＣＬ３、ＳｉＣＬ４などの塩素系ガスに必要に応じて酸素や不活性ガスを加えた混合ガスが用いられているが、いずれのガス種を用いてもマイクロローディング現象は発生する。従って、マスクパターンの微細化には、ドライエッチング加工におけるマイクロローディング現象を低減することが要求されている（非特許文献１参照）。
【００１５】
マイクロローディング現象に対する従来の対策法としては、ドライエッチング条件の低圧化やレジストの薄膜化がある。ドライエッチング条件を低圧化する対策では、ドライエッチング条件を低圧化すると、チャンバー内の平均自由行程が長く（他の粒子との衝突確率が低下する）なり、ラジカルが開口部の底に到達しやすくなるので、マイクロローディング現象が低減される（非特許文献２参照）。しかし、その一方で、低圧化によってレジストや上層膜等のエッチングマスクに対する選択比が低下する問題が生じてしまう。また、レジストの薄膜化対策では、ラジカルが開口部の底部へ到達しやすくなるので、マイクロローディング現象を低減する効果がある。その一方で、エッチングマスクとしてのレジストは、ある程度の厚さが必要であるためにレジスト薄膜化に限界がある。
【００１６】
また、マイクロローディング現象を低減する別の方法として、フォトマスクの被エッチング材料の組成を変えることでドライエッチング速度を高める方法も提案されている（特許文献２参照）。この方法によると、ドライエッチング時間が全体的に短く出来るために、微細開口部と大開口部のエッチング速度の差があったとしても、その差を小さく出来るようになる。
【００１７】
しかしながら、この方法では、酸素や窒素の含有量を調整する必要があるので、これもフォトマスクに必要な光学特性を維持することが困難となるという問題がある。
【００１８】
また、ドライエッチング加工におけるもう一つの技術的な問題として、グローバルローディング現象による、開口率の異なる領域間の寸法差が生じるということがある。このグローバルローディング現象は、ＭｏＳｉなどの被エッチングされる材料に対し、エッチャント（ラジカルやイオン）の供給量が不足するために生じる現象である。例えば、開口率が小さい領域（ほとんどの部分がエッチングマスク材料で覆われている）では、エッチャントが充分に足りているため、エッチングレートは低下しないが、開口率が大きい領域（ほとんどがＭｏＳｉなどの被エッチング材料が露出している）では、エッチャントが不足するために、エッチングレートが低下する。この現象によって、開口率が異なる領域間で寸法が異なるために、フォトマスク面内の寸法均一性が低下してしまう。したがって、グローバルローディング現象を低減することも求められている。
【００１９】
従来のグローバルローディング現象の低減には、ドライエッチング処理において、エッチングガスの大流量供給と高速排気が有効とされている。これによって、エッチャントの供給不足を解消することが可能となる。しかし、そのためには、大流量のガス供給システムと大容量の真空ポンプを必要とするために装置上の制約がある。その上、エッチング特性が大きく変わってしまうために、良好なエッチング特性（寸法や選択比）が得られなくなってしまう問題が生じてしまうこともある。
【００２０】
また、従来のグローバルローディング現象を低減するための別の方法として、パターン周辺部に開口率を調整するための、ダミーパターンを配置することで、開口率を調整する方法も提案されている（特許文献３参照）。しかしながら、この方法では、ダミーパターンを配置出来る領域が必要であるために、通常、そのような領域が存在しない実際の製品においては、実用可能性は低いものとなってしまう。
【先行技術文献】
【非特許文献】
【００２１】
【非特許文献１】フォトマスク技術のはなし、工業調査会（1996）
【非特許文献２】H.C.Jones et al.:Proc. 8th Plasma Processing（1990）p.45
【特許文献】
【００２２】
【特許文献１】特開2008-257274号公報
【特許文献２】特開2007-178498号公報
【特許文献３】特開2001-183809号公報
【発明の概要】
【発明が解決しようとする課題】
【００２３】
このように、フォトマスクのドライエッチング時に発生するマイクロローディング現象やグローバルローディング現象によって、フォトマスクの寸法精度が低下する問題が生じているが、これらを解決すべく提案されている従来の方法は、ドライエッチング条件の低圧化、レジストの薄膜化、被エッチング膜の組成変更、エッチングガスの大流量化かつ高速排気化、開口率調整のためのダミーパターンの配置などの方法である。
【００２４】
しかしながら、これらの方法は、フォトマスクとして必要な寸法特性（ＣＤリニアリティ、ＣＤユニフォーミティ等）や光学特性（透過率、反射率、位相差等）の低下が発生し、さらには装置上あるいはパターン設計上、難しい対応となることが多い。
【００２５】
本発明は、寸法特性や光学特性を低下させることなく、マイクロローディング現象やグローバルローディング現象に起因するフォトマスクの寸法精度の低下を防ぐフォトマスクブランクの製造方法を提供することを目的とする。
【課題を解決するための手段】
【００２６】
上記課題を解決するために、本発明は以下の構成を有する。
本発明は、シリコンを含む材料を位相シフト層もしくは遮光層に用いるフォトマスクブランクの製造方法において、フォトマスク用石英基板に対してスパッタリング又はＣＶＤ法により遮光層もしくは位相シフト層もしくはその両方を成膜する成膜工程と、次いでイオン注入法により不純物を前記材料にドープする工程と、次いで熱処理工程とから成り、前記ドープする工程では、加速エネルギーが１０ｋｅＶ以上２００ｋｅＶ以下でかつ単位面積当たりのイオン注入量が１０の７乗atoms/cm２以上１０の１７乗atoms/cm２以下の範囲にして前記不純物としてリン（Ｐ）及びヒ素（Ａｓ）を含む第１５族元素をイオン注入法により前記材料にドープし、前記熱処理工程では、８００度〜１３００度の範囲で熱処理し、前記材料にドーピングされた前記不純物を電気的に活性化する。
【発明の効果】
【００３１】
本発明によれば、フォトマスクブランクの遮光層やハーフトーン層に第１５族元素を不純物として、イオン注入法や拡散法によって微量ドープさせることで、フォトマスク製造時のドライエッチングレートを高め、マイクロローディング現象やグローバルローディング現象を低減し、設計寸法に近いパターン寸法精度が得られるフォトマスクブランクの製造方法を提供することが可能となる。
【図面の簡単な説明】
【００３２】
【図１】本発明のフォトマスク構造であって、（ａ）は位相シフト型ハーフトーンマスクブランク、（ｂ）はＭｏＳｉバイナリー型マスクブランクを示す断面図。
【図２】本発明の実施例１におけるＭｏＳｉバイナリー型マスクブランクの製造工程を示す説明図。
【図３】本発明の実施例１におけるＭｏＳｉバイナリー型マスクブランクのエッチングレート測定の工程を示す説明図。
【図４】本発明の実施例１におけるＭｏＳｉバイナリー型マスクブランクのイオン注入量とエッチングレートのグラフ。
【図５】本発明の実施例２におけるＭｏＳｉバイナリー型のフォトマスクの製造工程を示す説明図。
【図６】本発明の実施例２におけるＭｏＳｉバイナリー型のフォトマスクの寸法リニアリティを示すグラフ。
【図７】本発明の実施例２におけるＭｏＳｉバイナリー型のフォトマスクの寸法ユニフォーミティの説明図。
【図８】本発明の実施例３における位相シフト型ハーフトーンブランクの製造工程の説明図。
【図９】本発明の実施例３における位相シフト型ハーフトーンブランクのエッチングレート測定の工程を示す説明図。
【図１０】本発明の実施例３における位相シフト型ハーフトーンブランクのイオン注入量とエッチングレートのグラフ。
【図１１】本発明の実施例４における位相シフト型ハーフトーンマスクの製造工程を示す説明図。
【図１２】本発明の実施例４における位相シフト型のフォトマスクの寸法リニアリティを示すグラフ。
【図１３】本発明の実施例４における位相シフト型のフォトマスクの寸法ユニフォーミティを示すグラフ。
【発明を実施するための形態】
【００３３】
以下に図面を参照して、本発明を実施するための最良の形態について説明する。
【００３４】
本発明のフォトマスクブランクは、図１（ａ）に示すように、透明石英基板００１上に、ハーフトーン層００２と遮光層００３からなる位相シフト型ハーフトーンマスクブランク、あるいは図１（ｂ）に示すように、透明石英基板００１上に、遮光層００４とハードマスク層００５からなるバイナリー型マスクブランクである。
【００３５】
本発明の位相シフト型ハーフトーンマスクブランクのハーフトーン層００２は、ＭｏＳｉなど少なくともＳｉを含む材料から構成されており、そのハーフトーン層００２は、露光光に対し、４〜３０％の透過率と１８０°の位相シフト量を有するものである。
【００３６】
前記ハーフトーン層００２のＳｉ原子の含有率は４０％以上である。これは、後述する第１５族元素と置換反応するのに充分な量が必要であるためである。
【００３７】
前記ハーフトーン層００２の中には、リン（Ｐ）やヒ素（Ａｓ）などの第１５族元素が、単位体積中に10の10乗以上atoms/cm3以上ドープされている。
【００３８】
本発明のバイナリー型マスクブランクの遮光層００４は、ＭｏＳｉなど少なくともＳｉを含む材料から構成されており、露光光に対し遮光層のＯＤ値（Ｏｐｔｉｃａｌ  Ｄｅｎｓｉｔｙ：光学濃度）は、３以上の値を有するものである。
【００３９】
前記遮光層００４のＳｉ原子の含有率は、４０％以上である。これは、後述する第１５族元素と置換反応するのに充分な量が必要であるためである。
【００４０】
前記遮光層００４の中には、リン（Ｐ）やヒ素（Ａｓ）などの第１５族元素が、単位体積中に10の10乗以上atoms/cm3以上ドープされている。
【００４１】
第１５族元素を不純物としてＳｉを含む材料中にドープすると、不純物原子の最外殻の電子が１つ余り、自由電子となって材料中を動き回れるようになる。これによって、フォトマスク製造中のドライエッチング工程で被エッチング材料が負電荷を有することになり、フッ素ラジカルや塩素ラジカルと電荷交換が促進され、エッチングレートが増大するようになると考えられる。
【００４２】
本発明のマスクブランク実現するための製造方法は、少なくとも、（１）石英基板にスパッタリングやＣＶＤ（Ｃｈｅｍｉｃａｌ  Ｖａｐｏｒ  Ｄｅｐｏｓｉｔｉｏｎ／化学気相成長法）による成膜工程と、（２）成膜後のブランクにイオン注入法や熱拡散法による不純物のドーピング工程と、（３）ドーピングされた不純物の拡散や活性化のための熱処理工程から成る。
【００４３】
前記成膜工程（１）は、通常のフォトマスクブランクにおける、遮光膜、ハーフトーン膜、ハードマスク膜の成膜条件と同じで構わない。
【００４４】
前記ドーピング工程（２）の一つであるイオン注入工程では、イオン注入量と加速電圧の二つのパラメータがあるが、エッチングレートを増大させるためには、イオン注入量は10の7乗atoms/cm2以上である必要がある。一方、イオン注入量が多すぎる場合、フォトマスクとしての光学特性（透過率、反射率、位相差）が変わらない範囲に抑えるためには、10の17乗atoms/cm2以下とする必要がある。
【００４５】
前記イオン注入の加速電圧は、注入されたイオンの深さを決定するパラメータとなるために、注入される側の材料や膜厚に依存するが、フォトマスクの場合、遮光層やハーフトーン層、ハードマスク層は、膜厚が概ね100nm以下であることから、加速電圧は、10keV〜200keVとするのが良い。これは、それ以上の加速電圧では、注入したい層を突き抜けて、石英基板へイオンが打ち込まれてしまうためである。
【００４６】
前記熱処理工程（３）は、電気アニール、ランプアニール、レーザーアニール、電子ビームアニールなどの熱処理方法は問わないが、ドーピングされた不純物を電気的に活性化するためには、８００度〜１３００度の範囲で処理するのが良い。
【００４７】
以下、図面を参照して、本発明の実施例について詳述する。
【実施例１】
【００４８】
（ＭｏＳｉバイナリー型マスクブランク）
本実施例１では、本発明の方法で作製したＭｏＳｉバイナリー型マスクブランクの製造方法とドライエッチングレートを測定した結果を示す。
【００４９】
（ＭｏＳｉバイナリー型マスクブランクの作製）
図２に示すように、ＭｏＳｉを遮光層の主材料とするバイナリー型マスクブランクの製造方法について説明する。まず、多元スパッタ装置にて、石英基板１０１上にＭｏＳｉ膜１０２を４５ｎｍ厚で成膜する（図２（ｂ）参照）。ＭｏＳｉ膜の成膜時の条件は、圧力１０ｍＴｏｒｒ、ＤＣ電力２５０Ｗ、Ａｒ流量３０ｓｃｃｍ、Ｏ２流量５ｓｃｃｍ、Ｎ２流量１５ｓｃｃｍとした。
【００５０】
次いで、前記ＭｏＳｉ遮光層に、イオン注入装置にてリン１０４（Ｐ）を、加速電圧は２５ｋｅＶ（固定）、イオン注入量は10の12乗から10の15乗atoms/cm2の範囲での複数条件でドーピングした（図２（ｃ）参照）。
【００５１】
次いで、熱処理装置１０５にて９００度１０分の熱処理を実施し（図２（ｄ）参照）、多元スパッタ装置にて、最後にＣｒ膜１０３を１０ｎｍ厚で成膜した（図２（ｅ）参照）。Ｃｒの成膜条件は、圧力５０ｍＴｏｒｒ、電流４．０Ａ、Ａｒ流量４５ｓｃｃｍ、Ｏ２流量２ｓｃｃｍ、Ｎ２流量１ｓｃｃｍとした。
【００５２】
（ＭｏＳｉバイナリー型マスクブランクのエッチングレート）
このように、作製したＭｏＳｉバイナリー型マスクブランクから、Ｃｒ層のみをウェットエッチングで全面剥離し（図３（ｂ）参照）、次いで、ＭｏＳｉ遮光層を、ＩＣＰ型ドライエッチング装置Ｔｅｔｒａ２（Ａｐｐｌｉｅｄ  Ｍａｔｅｒｉａｌ社）にて全面エッチングし（図３（ｃ）、ＭｏＳｉ層が完全に無くなるまでの時間から、ＭｏＳｉエッチングレートを測定した。このときの条件は、圧力５ｍＴｏｒｒ、ＳＦ６流量２０ｓｃｃｍ、Ｏ２流量１０ｓｃｃｍ、Ｓｏｕｒｃｅパワー４００Ｗ、Ｂｉａｓパワー７０Ｗとした。
【００５３】
この場合のイオン注入量とエッチングレートの相関を示すグラフを図４に示す。これによれば、イオン注入量の増加に従って、エッチングレートが大きくなる結果が得られた。
【実施例２】
【００５４】
（ＭｏＳｉバイナリー型のフォトマスク作製）
本実施例２では、実施例１により作製したマスクブランクでフォトマスクを作製し、その寸法特性（寸法リニアリティ、寸法ユニフォーミティ）について、従来ブランクとの比較を示す。
【００５５】
図５にその作製工程を示す。実施例１で作製したマスクブランク（リンドープ量10の14乗atom/cm2）上に、スピンコータ（ＭＴＣ社）を用いてポジ型電子線レジストＦＥＰ１７１（富士フイルムエレクトロニクスマテリアルズ社）を１５００Åでコートし、ＰＡＢ（Ｐｏｓｔ  Ａｐｐｌｉｅｄ  Ｂａｋｅ）１３０度１０分で処理した（図５（ｂ）参照）。次いで、加速電圧５０ｋＶの可変成形型電子線描画機ＥＢＭ５０００（ニューフレアテクノロジー社）にてテストパターンを描画し、ＰＥＢ・現像機（シグマメルテック社）により１２０度１０分、スプレー現像１２０秒で処理し、レジストパターンを形成した（図５（ｃ）参照）。
【００５６】
次いで、ドライエッチング装置Ｔｅｔｒａ２（Ａｐｐｌｉｅｄ  Ｍａｔｅｒｉａｌ社）にてＣｒエッチング処理を実施し（図５（ｄ）参照）（条件：圧力３ｍＴｏｒｒ、Ｃｌ２流量８０ｓｃｃｍ、Ｏ２流量３３ｓｃｃｍ、Ｓｏｕｒｃｅパワー４００Ｗ、Ｂｉａｓパワー１０Ｗ、エッチング時間２５０秒）。  
次いで、硫酸過水およびアンモニア過水洗浄によりレジスト残りを剥離した（図５（ｅ）参照）。
【００５７】
次いで、Ｔｅｔｒａ２（Ａｐｐｌｉｅｄ  Ｍａｔｅｒｉａｌ社）を使用して、ＭｏＳｉエッチング処理を実施した（図５（ｆ）参照）。このときの条件は、圧力５ｍＴｏｒｒ、ＳＦ６流量２０ｓｃｃｍ、Ｏ2流量１０ｓｃｃｍ、Ｓｏｕｒｃｅパワー４００Ｗ、Ｂｉａｓパワー７０Ｗ、エッチング時間は、ＭｏＳｉ層が抜け切る時間の２倍の時間とした。
【００５８】
最後に、Ｃｒ残膜をＣｒエッチャント溶液によるウェット処理により剥膜し、マスクパターンを作製した（図５（ｇ）参照）。
【００５９】
（従来ブランクと寸法比較）
このようにして作製したＭｏＳｉバイナリー型マスクブランク（リンドープ量10の14乗atom/cm2）と、従来のＭｏＳｉバイナリー型マスクブランクで、寸法リニアリティを比較した。この結果を図６に示す。寸法測定には、フォトマスク用測長ＳＥＭのＬＷＭ９０００（Ｌｅｉｃａ社）を用いた。これによると、従来のブランクと比べて微小寸法での落ち込みが小さく、設計寸法に近い精度でパターン形成していることが確認できた。
【００６０】
また、開口率の異なるパターンをマスク面内の広範囲に配置して、寸法ユニフォーミティを測定した。図７（ａ）にパターンレイアウトの概略図を示す。エリアＡは開口率０％、Ｂは開口率２５％、Ｃは開口率５０％、Ｄは開口率７５％として、その中に、パターン寸法１ｕｍのＬＳ（ライン＆スペース）パターンが配置されている。図７（ｂ）が従来のブランクで作製したマスクの寸法均一性のバブル図であり、図７（ｃ）が本発明の実施例２のブランクで作製したマスクの寸法均一性のバブル図である。これらのバブル図において、バブル（円）の大きさが大きいほど平均値からのズレが大きいことを意味し、塗りつぶし（黒）は平均値よりもプラス側、中抜き（白）は平均値よりもマイナス側へズレていることを意味している。
【００６１】
この測定結果から、本発明の実施例２で作製したブランクは、従来ブランクよりも、フォトマスクを作製した際の寸法ユニフォーミティが良いことが知れる。また、ユニフォーミティのレンジ値は、従来ブランクが６．２ｎｍであるのに対し、この実施例２では、２．４ｎｍであった。
【実施例３】
【００６２】
（位相シフト型ハーフトーンブランク）
本実施例３では、本発明の方法で作製した位相シフト型ハーフトーンブランクの製造方法とドライエッチングレートを測定した結果を示す。
【００６３】
ＭｏＳｉをハーフトーン層の主材料とする位相シフト型マスクブランクの製造方法について説明する（図８参照）。多元スパッタ装置にて、石英基板３０１上にＭｏＳｉ膜３０２を７０ｎｍ厚で成膜した（図８（ｂ）参照）。ＭｏＳｉ膜の成膜時の条件は、圧力８ｍＴｏｒｒ、ＤＣ電力３００Ｗ、Ａｒ流量３０ｓｃｃｍ、Ｏ２流量５ｓｃｃｍ、Ｎ２流量１５ｓｃｃｍとした。
【００６４】
次いで、前記ＭｏＳｉ遮光層に、イオン注入装置にてヒ素（Ａｓ）の入射イオン３０４を、加速電圧は３０ｋｅＶ（固定）、イオン注入量は10の12乗から10の15乗atoms/cm2の範囲で複数の条件でドーピングした（図８（ｃ）参照）。
【００６５】
次いで、熱処理装置３０５にて、１１００度１０分の熱処理を実施し（図８（ｄ）参照）、多元スパッタ装置にて、最後にＣｒ膜３０３を１０ｎｍ厚で成膜した（図８（ｅ）参照）。Ｃｒの成膜条件は、圧力５０ｍＴｏｒｒ、ＤＣ電力２５０Ｗ、Ａｒ流量４５ｓｃｃｍ、Ｏ２流量１０ｓｃｃｍ、Ｎ２流量５ｓｃｃｍとした。
【００６６】
（位相シフト型ハーフトーンブランクのエッチングレート）
このように、作製した位相シフト型ハーフトーンブランクから、Ｃｒ層のみをウェットエッチングで全面剥離し（図９（ｂ）参照）、次いで、ＭｏＳｉ遮光層を、ＩＣＰ型ドライエッチング装置Ｔｅｔｒａ２（Ａｐｐｌｉｅｄ  Ｍａｔｅｒｉａｌ社）にて全面エッチングし（図９（ｃ）参照）、ＭｏＳｉ層が完全に無くなるまでの時間から、ＭｏＳｉエッチングレートを測定した。このときの条件は、圧力５ｍＴｏｒｒ、ＳＦ６流量２０ｓｃｃｍ、Ｏ２流量１０ｓｃｃｍ、Ｓｏｕｒｃｅパワー４００Ｗ、Ｂｉａｓパワー７０Ｗとした。
【００６７】
イオン注入量とエッチングレートの相関を示すグラフを図１０に示す。これにより、イオン注入量の増加に従って、エッチングレートが大きくなる結果が得られた。
【実施例４】
【００６８】
（位相シフト型ハーフトーンマスク作製）
本実施例４では、実施例３により作製したマスクブランクでフォトマスクを作製し、その寸法特性（寸法リニアリティ、寸法ユニフォーミティ）について、従来ブランクとの比較を示す。
【００６９】
前記実施例３のマスクブランク上に、スピンコータ（ＭＴＣ社）を用いてポジ型電子線レジストＦＥＰ１７１（富士フイルムエレクトロニクスマテリアルズ社）を２０００Åでコートし、ＰＡＢ（Ｐｏｓｔ  Ａｐｐｌｉｅｄ  Ｂａｋｅ）１３０度１０分で処理した（図１１（ｂ）参照）。次いで、加速電圧５０ｋＶの可変成形型電子線描画機ＥＢＭ５０００（ニューフレアテクノロジー社）にてテストパターンを描画し、ＰＥＢ・現像機（シグマメルテック社）により１２０度１０分、スプレー現像１２０秒で処理しレジストパターンを形成した（図１１（ｃ）参照）。
【００７０】
次いで、ドライエッチング装置Ｔｅｔｒａ２（Ａｐｐｌｉｅｄ  Ｍａｔｅｒｉａｌ社）にてＣｒエッチング処理を実施し（図１１（ｄ）参照）（条件：圧力５ｍＴｏｒｒ、Ｃｌ２流量８０ｓｃｃｍ、Ｏ２流量２０ｓｃｃｍ、Ｓｏｕｒｃｅパワー３００Ｗ、Ｂｉａｓパワー５Ｗ、エッチング時間２４０秒）、次いで、硫酸過水およびアンモニア過水洗浄によりレジスト残りを剥離した（図１１（ｅ）参照）。
【００７１】
次いで、Ｔｅｔｒａ２（Ａｐｐｌｉｅｄ  Ｍａｔｅｒｉａｌ社）を使用して、ＭｏＳｉエッチング処理を実施した（図１１（ｆ）参照）。このときの条件は、圧力５ｍＴｏｒｒ、ＳＦ６流量２０ｓｃｃｍ、Ｏ2流量１０ｓｃｃｍ、Ｓｏｕｒｃｅパワー４００Ｗ、Ｂｉａｓパワー７０Ｗ、エッチング時間は、ＭｏＳｉ層が抜け切る時間の２倍の時間とした。
【００７２】
最後に、Ｃｒ残膜をＣｒエッチャント溶液によるウェット処理により剥膜し、マスクパターンを作製した（図１１（ｇ）参照）。
【００７３】
（従来ブランクと寸法比較）
このようにして作製した位相シフト型マスクブランク（ヒ素ドープ量10の14乗atom/cm2）と、従来の位相シフト型マスクブランクで、寸法リニアリティを比較した（図１２参照）。寸法測定には、フォトマスク用測長ＳＥＭのＬＷＭ９０００（Ｌｅｉｃａ社）を用いた。これによると、従来のブランクと比べて微小寸法での落ち込みが小さく、設計寸法に近い精度でパターン形成していることが確認できた。
【００７４】
また、開口率の異なるパターンをマスク面内の広範囲に配置して、寸法ユニフォーミティを測定した。図１３（ａ）にパターンレイアウトの概略図を示す。エリアＡは開口率０％、Ｂは開口率２５％、Ｃは開口率５０％、Ｄは開口率７５％として、その中に、パターン寸法１ｕｍのＬＳ（ライン＆スペース）パターンが配置されている。図１３（ｂ）が従来のブランクで作製したマスクの寸法均一性のバブル図で、図１３（ｃ）が本発明の実施例２のブランクで作製したマスクの寸法均一性のバブル図である。このバブル図において、バブル（円）の大きさが大きいほど平均値からのズレが大きいことを意味し、塗りつぶし（黒）は平均値よりもプラス側、中抜き（白）は平均値よりもマイナス側へズレていることを意味している。
【００７５】
この結果から、本発明の実施例４で作製したブランクは、従来ブランクよりも、フォトマスクを作製した際の寸法ユニフォーミティが良いことが分かる。ユニフォーミティのレンジ値は、従来ブランクが９．６ｎｍであるのに対し、実施例４では４．９ｎｍであった。
【産業上の利用可能性】
【００７６】
上記の発明は、フォトマスクの原版となるフォトマスクブランクおよびその製造方法として、利用可能である。
【符号の説明】
【００７７】
００１…フォトマスク石英基板
００２…イオン注入されたハーフトーン層
００３…遮光層
００４…イオン注入された遮光層
００５…ハードマスク層
１０１…フォトマスク石英基板
１０２…ＭｏＳｉ遮光層
１０３…Ｃｒハードマスク層
１０４…入射イオン
１０５…熱処理装置
１０６…ドライエッチング中のエッチャント
１０７…イオン注入された遮光層
２０１…フォトマスク石英基板
２０２…イオン注入されたＭｏＳｉ遮光層
２０３…Ｃｒハードマスク層
２０４…レジスト
３０１…フォトマスク石英基板
３０２…ＭｏＳｉ遮光層
３０３…Ｃｒハードマスク層
３０４…入射イオン
３０５…熱処理装置
３０６…ドライエッチング中のエッチャント
３０７…イオン注入された遮光層
４０１…フォトマスク石英基板
４０２…イオン注入されたＭｏＳｉ遮光層
４０３…Ｃｒハードマスク層
４０４…レジスト
【図１】
0005573306.tif 000002
【図２】
0005573306.tif 000003
【図３】
0005573306.tif 000004
【図４】
0005573306.tif 000005
【図５】
0005573306.tif 000006
【図６】
0005573306.tif 000007
【図７】
0005573306.tif 000008
【図８】
0005573306.tif 000009
【図９】
0005573306.tif 000010
【図１０】
0005573306.tif 000011
【図１１】
0005573306.tif 000012
【図１２】
0005573306.tif 000013
【図１３】
0005573306.tif 000014